(57)【要約】【課題】ヒドロシリル化反応硬化性に優れ、硬化してゴム状弾性体（エラストマー）を与えることができ、かつ、得られる硬化物の表面粘着性が低減された優れた硬化性組成物を提供する。【解決手段】（Ａ）ケイ素原子に結合したアルケニル基を１分子中に少なくとも３個有するオルガノポリシロキサン、（Ｂ）ケイ素原子に結合した水素原子を１分子中に少なくとも２個と、アルキレン結合を介してケイ素原子に結合したポリエーテル基とを有するオルガノハイドロジェンポリシロキサン：    本成分に含まれるケイ素原子に結合した水素原子の数が、（Ａ）成分中のアルケニル基１モル当たり 0.1〜10モルとなる量、（Ｃ）ヒドロシリル化反応硬化触媒：有効量、および（Ｄ）制御剤化合物、充填剤、導電性付与剤、耐熱性付与剤、難燃性付与剤、チクソ性付与剤、顔料、及び染料から選ばれる１種又は２種以上のみから本質的に成る、硬化してゴム状弾性体を与える硬化性組成物。【選択図】  なし【特許請求の範囲】
【請求項１】
（Ａ）ケイ素原子に結合したアルケニル基を１分子中に少なくとも３個有するオルガノポリシロキサン、
（Ｂ）ケイ素原子に結合した水素原子を１分子中に少なくとも２個と、アルキレン結合を介してケイ素原子に結合したポリエーテル基とを有するオルガノハイドロジェンポリシロキサン：
本成分に含まれるケイ素原子に結合した水素原子の数が、（Ａ）成分中のアルケニル基１モル当たり 0.1〜10モルとなる量、
（Ｃ）ヒドロシリル化反応硬化触媒：有効量、および
（Ｄ）制御剤化合物、充填剤、導電性付与剤、耐熱性付与剤、難燃性付与剤、チクソ性付与剤、顔料、及び染料から選ばれる１種又は２種以上
のみから本質的に成る、硬化してゴム状弾性体を与える硬化性組成物。
【請求項２】
（Ａ）成分が環状のオルガノポリシロキサンである請求項１記載の組成物。
【請求項３】
（Ａ）成分が1,3-ジビニル-1,1,3,3-テトラメチルジシロキサン、1,3-ジメチル-1,1,3,3-テトラビニルジシロキサン、1,3,5-トリメチル-1,3,5-トリビニルシクロトリシロキサン、1,3,5,7-テトラメチル-1,3,5,7-テトラビニルシクロテトラシロキサン、及び1,3,5,7,9-ペンタメチル-1,3,5,7,9-ペンタビニルシクロペンタシロキサンから選ばれる１種又は２種以上である請求項１記載の組成物。
【請求項４】
（Ｂ）成分が、(b1)１分子中に少なくとも１個のアルケニル基を有し、主鎖を構成する繰り返し単位がオキシアルキレン単位である重合体（ポリエーテル）中のアルケニル基に対して、(b2)ケイ素原子に結合した水素原子（ＳiＨ基）を１分子中に少なくとも２個有するオルガノハイドロジェンポリシロキサン中のＳiＨ基が過剰となる割合で、ヒドロシリル化付加反応触媒の存在下に反応させ、付加反応生成物の１分子中にケイ素原子に結合した水素原子が少なくとも２個残存するように反応させて調製したものである請求項１〜３のいずれか１項記載の組成物。
【請求項５】
(b1)成分が下記式：
【化１】
2008231437.tif 000025
【化２】
2008231437.tif 000026
【化３】
2008231437.tif 000027
【化４】
2008231437.tif 000028
【化５】
2008231437.tif 000029
【化６】
2008231437.tif 000030
【化７】
2008231437.tif 000031
【化８】
2008231437.tif 000032
【化９】
2008231437.tif 000033
【化１０】
2008231437.tif 000034
【化１１】
2008231437.tif 000035
（上記式中、ｍ，ｎ，ｐは各々２以上の整数である）で表される化合物から選ばれる１種又は２種以上である請求項４記載の組成物。
【請求項６】
(b2)成分が1,1,3,3-テトラメチルジシロキサン、1,3,5,7-テトラメチルシクロテトラシロキサン、及び1,3,5,7,9-ペンタメチルシクロペンタシロキサンから選ばれる１種又は２種以上である請求項４記載の組成物。
【請求項７】
（Ｂ）成分が下記式：
【化１２】
2008231437.tif 000036
【化１３】
2008231437.tif 000037
【化１４】
2008231437.tif 000038
【化１５】
2008231437.tif 000039
【化１６】
2008231437.tif 000040
【化１７】
2008231437.tif 000041
【化１８】
2008231437.tif 000042
（上記式中、ｎ、ｍ、ｐ、ｑは各々２以上の整数である）
で表される化合物から選ばれる１種又は２種以上である請求項４記載の組成物。
【発明の詳細な説明】
【技術分野】
【０００１】
本発明は、親水性歯科印象材や半導電性ゴムロール材料等として有用な、表面粘着性が低減された硬化物を与える硬化性組成物に関する。
【背景技術】
【０００２】
末端にアルケニル基を有するポリエーテルとオルガノハイドロジェンポリシロキサンとを含むヒドロシリル化反応硬化型の硬化組成物が提案されている（特許文献１参照）。しかし、前記ポリエーテルと前記ポリシロキサンとの相溶性が悪いため、得られる硬化物の表面は非常に強い粘着性を示すという問題があった。
【０００３】
また、(a)アルケニル基含有化合物、特にポリエーテル主鎖を有するもの、(b)ヒドロシリル基含有化合物および(c)ヒドロシリル化触媒に、更に桐油、大豆油、ポリテトラメチレングリコール等の表面タック改質剤を配合した硬化性組成物であって、硬化物の表面タック（粘着性）が改善された硬化性組成物が提案されている（特許文献２参照）。しかし、前記組成物は硬化速度が遅く、また、硬化物の表面粘着性の改善はまだ不十分なものであった。
【０００４】
更に、ポリエーテル構造を導入したアルケニル基含有オルガノポリシロキサンとオルガノハイドロジェンポリシロキサンとを含むヒドロシリル化反応硬化型のシリコーンゴム組成物が提案されている（特許文献３参照）。しかし、前記アルケニル基含有オルガノポリシロキサンの製造工程が複雑であるという問題があり、コスト面で不利なものであった。
【０００５】
【特許文献１】特開昭５５−７８０５５号公報
【特許文献２】特開平５−２０９０８８号公報
【特許文献３】特開平４−８７６５号公報
【発明の開示】
【発明が解決しようとする課題】
【０００６】
従って、本発明は、ヒドロシリル化反応硬化性に優れ、硬化してゴム状弾性体（エラストマー）を与えることができ、かつ、得られる硬化物の表面粘着性が低減された優れた硬化性組成物を提供することを目的とする。
【課題を解決するための手段】
【０００７】
本発明者は、上記目的を達成するため鋭意検討した結果、ポリエーテル構造を、主剤（ベースポリマー）あるいは架橋剤としてのオルガノハイドロジェンポリシロキサンに導入し、これに架橋剤あるいは主剤（ベースポリマー）としてアルケニル基含有オルガノポリシロキサンを組合せて使用することにより、硬化物の表面粘着性が著しく低減されることを見出し、この知見に基づいて本発明を完成するに至った。
【０００８】
即ち、本発明は
（Ａ）ケイ素原子に結合したアルケニル基を１分子中に少なくとも２個有するオルガノポリシロキサン、
（Ｂ）ケイ素原子に結合した水素原子を１分子中に少なくとも２個と、アルキレン結合を介してケイ素原子に結合したポリエーテル基とを有するオルガノハイドロジェンポリシロキサン：
本成分に含まれるケイ素原子に結合した水素原子の数が、（Ａ）成分中のアルケニル基１モル当たり 0.1〜10モルとなる量、および
（Ｃ）ヒドロシリル化反応硬化触媒：    有効量
を含む硬化性組成物を提供する。
【０００９】
［なお、本件明細書において、「ポリエーテル基」とは、下記構造式（１）：
−Ｏ(Ｒ2Ｏ)xＲ1        （１）
（式中、Ｒ1は単結合またはアルキル基、Ｒ2は（複数あるＲ2は同一または異なり）アルキレン基を表し、ｘは２以上の整数である）
で表される１価または２価の基あるいは構造を意味するものと定義される。］
【発明の効果】
【００１０】
本発明は、ヒドロシリル化付加反応硬化型の組成物において、主剤（ベースポリマー）あるいは架橋剤としてのオルガノハイドロジェンポリシロキサン成分にポリエーテル構造を導入し、これに架橋剤あるいは主剤（ベースポリマー）として、アルケニル基含有オルガノポリシロキサンを組合せて使用したことにより、硬化物の表面粘着性を著しく低減できるとの効果を奏する。このことにより本発明組成物は、親水性歯科印象材や半導電性ゴムロール材料等として有用である。
【発明を実施するための最良の形態】
【００１１】
以下、本発明につき更に詳しく説明する。
［（Ａ）アルケニル基含有オルガノポリシロキサン］
（Ａ）アルケニル基含有オルガノポリシロキサンは、ケイ素原子に結合したアルケニル基を１分子中に少なくとも２個、好ましくは３個以上有し、本発明組成物の主剤（ベースポリマー）あるいは架橋剤となる成分である。（なお、前記アルケニル基の個数は、複数あるアルケニル基含有オルガノポリシロキサンにおける平均の個数である。）
【００１２】
前記アルケニル基としては、例えば、ビニル基、アリル基、ブテニル基、ペンテニル基、ヘキセニル基、ヘプテニル基等の炭素原子数２〜８、特に炭素原子数２〜６程度のものが挙げられ、特に、ビニル基であることが好ましい。アルケニル基の結合位置としては、例えば、分子鎖末端および／または分子鎖途中のケイ素原子が挙げられる。
【００１３】
前記アルケニル基以外の（Ａ）成分のケイ素原子に結合する非置換または置換の１価炭化水素基として、例えば、メチル基、エチル基、ブロピル基、プチル基、ペンチル基、ヘキシル基、ヘプチル基等のアルキル基；フェニル基、トリル基、キシリル基、ナフチル基等のアリール基；ベンジル基、フェネチル基等のアラルキル基；クロロメチル基、3-クロロプロピル基、3,3,3-トリフロロプロピル基等のハロゲン化アルキル基；等の、炭素原子数１〜12、特に炭素原子数１〜８程度のものが挙げられ、中でもメチル基、フェニル基であることが好ましい。特に、メチル基を前記全有機基（即ち、ケイ素原子に結合する、非置換または置換の１価炭化水素気の合計）中に 40モル％以上占めるものが好ましい。フェニル基を含有する場合、その全有機基に占める割合は、好ましくは 15〜40モル％である。
【００１４】
この（Ａ）成分の分子構造としては、例えば、直鎖状、一部分岐を有する直鎖状、環状、分岐鎖状、三次元網状等が挙げられる。（Ａ）成分の 25℃における粘度は、得られる硬化物の物理的特性が良好であり、また、組成物の取扱作業性が良好であることから、１〜50,000 mPa・sの範囲内であることが好ましく、特に、２〜10,000 mPa・sの範囲内であることが好ましい。また、（Ａ）成分のアルケニル基含有オルガノポリシロキサンの１分子中のケイ素原子数が、通常、２〜1200個、好ましくは３〜800個、より好ましくは４〜500個程度のものを使用することができる。
【００１５】
この（Ａ）成分のオルガノポリシロキサンの具体例としては、例えば、1,3-ジビニル-1,1,3,3-テトラメチルジシロキサン、1,3-ジメチル-1,1,3,3-テトラビニルジシロキサン、1,3,5-トリメチル-1,3,5-トリビニルシクロトリシロキサン、1,3,5,7-テトラメチル-1,3,5,7-テトラビニルシクロテトラシロキサン、1,3,5,7,9-ペンタメチル-1,3,5,7,9-ペンタビニルシクロペンタシロキサン、分子鎖両末端トリメチルシロキシ基封鎖ジメチルシロキサン・メチルビニルシロキサン共重合体、分子鎖両末端トリメチルシロキシ基封鎖メチルビニルポリシロキサン、分子鎖両末端トリメチルシロキシ基封鎖ジメチルシロキサン・メチルビニルシロキサン・メチルフェニルシロキサン共重合体、分子鎖両末端ジメチルビニルシロキシ基封鎖ジメチルポリシロキサン、分子鎖両末端ジメチルビニルシロキシ基封鎖メチルビニルポリシロキサン、分子鎖両末端ジメチルビニルシロキシ基封鎖ジメチルシロキサン・メチルビニルシロキサン共重合体、分子鎖両末端ジメチルビニルシロキシ基封鎖ジメチルシロキサン・メチルビニルシロキサン・メチルフエニルシロキサン共重合体、分子鎖両末端ジメチルビニルシロキシ基封鎖ジメチルシロキサン・メチルビニルシロキサン・ジフエニルシロキサン共重合体、分子鎖両末端ジメチルビニルシロキシ基封鎖ジメチルシロキサン・ジフエニルシロキサン共重合体、分子鎖両末端トリビニルシロキシ基封鎖ジメチルポリシロキサン、
【００１６】
式：Ｒ33ＳiＯ0.5で示されるシロキサン単位と式：Ｒ32Ｒ4SiO0.5で示されるシロキサン単位と式：Ｒ32ＳiＯで示される単位と少量の式：ＳiＯ2で示されるシロキサン単位からなるオルガノポリシロキサン共重合体、式：Ｒ33ＳiＯ0.5で示されるシロキサン単位と式：Ｒ32Ｒ4ＳiＯ0.5で示されるシロキサン単位と式：ＳiＯ2で示されるシロキサン単位からなるオルガノポリシロキサン共重合体、式：Ｒ32Ｒ4ＳiＯ0.5で示されるシロキサン単位と式：Ｒ32ＳiＯで示されるシロキサン単位と少量の式：ＳiＯ2で示されるシロキサン単位からなるオルガノポリシロキサン共重合体、式：Ｒ3Ｒ4ＳiＯで示されるシロキサン単位と少量の式：Ｒ3ＳiＯ1.5で示されるシロキサン単位もしくは式：Ｒ4ＳiＯ1.5で示されるシロキサン単位からなるオルガノポリシロキサン共重合体等が挙げられる。これらは１種単独でも２種以上組み合わせても使用することができる。（なお、前記Ｒ3はアルケニル基以外の上記非置換または置換の１価炭化水素基であり、Ｒ4は上記アルケニル基である。）
【００１７】
［（Ｂ）ポリエーテル基含有オルガノハイドロジェンポリシロキサン］
（Ｂ）成分のケイ素原子に結合した水素原子（即ち、ＳiＨで示されるヒドロシリル基）を１分子中に少なくとも２個と、アルキレン結合を介してケイ素原子に結合したポリエーテル基とを有し、好ましくは、（Ａ）成分と相溶性であるオルガノハイドロジェンポリシロキサンは、主剤（ベースポリマー）あるいは架橋剤として作用するとともに、本発明組成物から得られる硬化物にポリエーテル構造を導入する成分である。
【００１８】
この（Ｂ）成分は、例えば、(b1)１分子中に少なくとも１個のアルケニル基を有し、主鎖を構成する繰り返し単位がオキシアルキレン単位である重合体（ポリエーテル）中のアルケニル基に対して、(b2)ケイ素原子に結合した水素原子（ＳiＨ基）を１分子中に少なくとも２個有するオルガノハイドロジェンポリシロキサン中のＳiＨ基が過剰となる割合で、ヒドロシリル化付加反応触媒の存在下に反応させ、付加反応生成物の１分子中にケイ素原子に結合した水素原子が少なくとも２個残存するように反応させて調製することができる。
【００１９】
上記(b1)成分の具体例としては、例えば、下記に示すものを挙げることができるが、下記例示のものに限定されるものではない。
【００２０】
【化１】
2008231437.tif 000002
【００２１】
【化２】
2008231437.tif 000003
【００２２】
【化３】
2008231437.tif 000004
【００２３】
【化４】
2008231437.tif 000005
【００２４】
【化５】
2008231437.tif 000006
【００２５】
【化６】
2008231437.tif 000007
【００２６】
【化７】
2008231437.tif 000008
【００２７】
【化８】
2008231437.tif 000009
【００２８】
【化９】
2008231437.tif 000010
【００２９】
【化１０】
2008231437.tif 000011
【００３０】
【化１１】
2008231437.tif 000012
（上記式中、ｎ、ｍ、ｐは各々２以上、好ましくは２〜500の整数である）
【００３１】
これらは、上記付加反応生成物の１分子中にケイ素原子に結合した水素原子が少なくとも２個残存するとの条件を満足すれば、１種単独でも２種以上組み合わせても使用することができる。
【００３２】
また、該(b1)成分との反応に供する(b2)成分であるオルガノハイドロジェンポリシロキサンは、上記のとおりケイ素原子に結合した水素原子を１分子中に少なくとも２個有するものである。前記水素原子の結合位置としては、例えば、分子鎖未端および／または分子鎖途中のケイ素原子が挙げられる。
【００３３】
(b2)成分中の水素原子以外のケイ素原子に結合する非置換または置換の１価炭化水素基として、例えば、メチル基、エチル基、プロピル基、ブチル基、ペンチル基、ヘキシル基、ヘプチル基等のアルキル基；フエニル基、トリル基、キシリル基、ナフチル基等のアリール基；ベンジル基、フエネチル基等のアラルキル基；クロロメチル基、3-クロロプロピル基、3,3,3-トリフロロプロピル基等のハロゲン化アルキル基；等の、炭素原子数１〜12、特に炭素原子数１〜８程度のものが挙げられ、特に、メチル基、フェニル基であることが好ましい。このオルガノハイドロジェンポリシロキサンの分子構造としては、例えば、直鎖状、一部分岐を有する直鎖状、環状、分岐鎖状、三次元網状等が挙げられる。また、その 25℃における粘度は、１〜500 mPa・sの範囲内であることが好ましく、特に、５〜200 mPa・sの範囲内であることが好ましい。また、(b2)成分の１分子中のケイ素原子数が、通常、２〜300個、好ましくは４〜100個、より好ましくは４〜20個程度のものを使用することができる。
【００３４】
この(b2)成分の具体例としては、例えば、1,1,3,3-テトラメチルジシロキサン、1,3,5,7-テトラメチルシクロテトラシロキサン、1,3,5,7,9-ペンタメチルシクロペンタシロキサン、分子鎖両末端トリメチルシロキシ基封鎖メチルハイドロジェンポリシロキサン、分子鎖両末端トリメチルシロキシ基封鎖ジメチルシロキサン・メチルハイドロジェンシロキサン共重合体、分子鎖両末端トリメチルシロキシ基封鎖ジメチルシロキサン・メチルハイドロジェンシロキサン・ジフェニルシロキサン共重合体、分子鎖両末端トリメチルシロキシ基封鎖メチルハイドロジェンシロキサン・ジフェニルシロキサン共重合体、分子鎖両末端トリメチルシロキシ基封鎖ジメチルシロキサン・メチルハイドロジェンシロキサン・メチルフェニルシロキサン共重合体、分子鎖両末端ジメチルハイドロジェンシロキシ基封鎖ジメチルポリシロキサン、分子鎖両末端ジメチルハイドロジェンシロキシ基封鎖ジメチルポリシロキサン・メチルハイドロジェンシロキサン共重合体、分子鎖両末端ジメチルハイドロジェンシロキシ基封鎖ジメチルシロキサン・メチルフェニルシロキサン共重合体、分子鎖両末端ジメチルハイドロジエンシロキシ基封鎖メチルフエニルポリシロキサン、
【００３５】
式：Ｒ33ＳiＯ0.5で示されるシロキサン単位と式：Ｒ32ＨＳiＯ0.5で示されるシロキサン単位と少量の式：ＳiＯ2で示されるシロキサン単位からなるオルガノポリシロキサン共重合体、式：Ｒ32ＨＳiＯ0.5で示されるシロキサン単位と少量の式：ＳiＯ2で示されるシロキサン単位からなるオルガノポリシロキサン共重合体、式：Ｒ3ＨＳiＯで示されるシロキサン単位と少量の式：Ｒ3ＳiＯ1.5で示されるシロキサン単位もしくは式：ＨＳiＯ1.5で示されるシロキサン単位からなるオルガノポリシロキサン共重合体が挙げられる。これらは１種単独でも２種以上組み合わせても使用することができる。（なお、前記Ｒ3は水素原子以外の上記非置換または置換の１価炭化水素基である。）
【００３６】
本発明の（Ｂ）成分、即ち、上記(b1)成分と(b2)成分との付加反応生成物として、具体的には、例えば、下記に示すものを挙げることができるが、下記例示のものに限定されるものではない。
なお、以下（実施例等も含め）「Ｍｅ」はメチル基を表し、「Ｐｈ」はフェニル基を表す。
【００３７】
【化１２】
2008231437.tif 000013
【００３８】
【化１３】
2008231437.tif 000014
【００３９】
【化１４】
2008231437.tif 000015
【００４０】
【化１５】
2008231437.tif 000016
【００４１】
【化１６】
2008231437.tif 000017
【００４２】
【化１７】
2008231437.tif 000018
【００４３】
【化１８】
2008231437.tif 000019
（上記式中、ｎ、ｍ、ｐ、ｑは各々２以上、好ましくは２〜500の整数である）
なお、これらは１種単独でも２種以上組み合わせても使用することができる。
【００４４】
本発明組成物において、（Ｂ）成分の配合量は、該（Ｂ）成分に含まれるケイ素原子に結合した水素原子の数が、（Ａ）成分中のアルケニル基１モル当たり 0.1〜10モル、好ましくは 0.5〜５モルとなる量とするのがよい。前記量が 0.1モル未満であると、組成物が十分に硬化しない場合があり、また、10モルを超えると、得られる硬化物の耐熱性が極端に劣る場合がある。
【００４５】
［（Ｃ）ヒドロシリル化反応硬化触媒］
本発明に用いられる（Ｃ）成分は（Ａ）成分中のアルケニル基と、（Ｂ）成分中のケイ素原子に結合した水素原子（ＳiＨ基）との付加反応を促進するものであればいかなる触媒を使用してもよい。例えば、塩化白金酸、アルコール変性塩化白金酸、塩化白金酸とオレフィン類、ビニルシロキサンまたはアセチレン化合物との配位化合物、テトラキス（トリフェニルホスフィン）パラジウム、クロロトリス（トリフェニルホスフィン）ロジウム等が使用されるが、特に好ましくは白金系化合物である。（Ｃ）成分の配合量は、触媒としての有効量であればよく特に制限されないが、（Ａ）および（Ｂ）成分の合計量に対して触媒金属元素の重量として、通常、0.1〜1000 ppm、好ましくは１〜500 ppmの割合で配合され、より好ましくは 10〜100 ppmの範囲で用いられる。前記配合量が少なすぎると付加反応が著しく遅くなるか、もしくは硬化しなくなり、また、多すぎると硬化物の耐熱性が低下することがある。
【００４６】
［その他の配合成分］
本発明組成物において、上記の（Ａ）〜（Ｃ）成分以外の任意の成分として、付加反応触媒に対して硬化抑制効果を持つ化合物とされている従来から公知の制御剤化含物はすべて使用することができる。このような化合物としては、トリフエニルホスフィン等のリン含有化合物；トリブチルアミン、テトラメチルエチレンジアミン、ベンゾトリアゾール等の窒素含有化合物；硫黄含有化合物；1−エチニルシクロヘキサノール等のアセチレン系化合物；アルケニル基を２個以上含む化合物；ハイドロパーオキシ化合物；マレイン酸誘導体等が例示される。制御剤化合物による硬化遅延効果の度合は、制御剤化合物の化学構造によって大きく異なる。従って、制御剤化合物の添加量は、使用する制御剤化合物の個々について最適な量に調整すべきであるが、通常、その添加量が少な過ぎると室温での長期貯蔵安定性が得られず、逆に多すぎるとかえって硬化が阻害される。
【００４７】
また、その他の任意の成分として、例えば、ヒュームドシリカ、結晶性シリカ、沈降性シリカ、中空フィラー、シルセスキオキサン、ヒユームド二酸化チタン、酸化マグネシウム、酸化亜鉛、酸化鉄、水酸化アルミニウム、炭酸マグネシウム、炭酸カルシウム、炭酸亜鉛、層状マイカ、ケイ藻土、ガラス繊維等の無機質充填剤；および、これらの充填剤をオルガノアルコキシシラン化合物、オルガノクロロシラン化合物、オルガノシラザン化合物、低分子量シロキサン化合物等の有機ケイ素化合物により表面処理した充填剤が拳げられる。また、シリコーンゴムパウダー、シリコーンレジンパウダー等の配合も任意である。
【００４８】
更に、他の任意配合成分として、カーボンブラックや金属粉末、さらには第４級アンモニウムクロライド、第４級アンモニウムサルフェート、第４級アンモニウムナイトレート等の第４級アンモニウム塩、カルボン酸基、スルホン酸基、硫酸エステル基、燐酸エステル基等を含有する有機化合物もしくは重合体；過塩素酸リチウム、トリフルオロメタンカルボン酸リチウム、ビス(トリフルオロメタンスルホニル)イミドリチウム、トリス(トリフルオロメタンスルホニル)メタン等の金属塩、針状導電性酸化チタン、イオン性液体等の導電性付与剤；耐熱性付与剤；難燃性付与剤；チクソ性付与剤；顔料、染料が挙げられる。
【実施例】
【００４９】
＜合成例１＞
攪拌棒、滴下ロート、温度計および冷却管が設置されたフラスコに、(b1)下記構造式：
【００５０】
【化１９】
2008231437.tif 000020
で表される両末端アリル基封鎖ポリオキシプロピレン 100ｇ、(b2)1,3,5,7-テトラメチルシクロテトラシロキサン 27ｇ、およびトルエン 80ｇを仕込んだ。フラスコを 65〜70℃に加熱し、塩化白金酸−ビニルシロキサン錯体（白金金属含有量：0.5重量％）0.1ｇを該トルエン溶液に添加した。70℃で３時間反応させた後、80℃、２KPaの条件にてトルエンおよび過剰の 1,3,5,7-テトラメチルシクロテトラシロキサンを留去し、25℃での粘度が 3.9 Pa・s、水素含有量 0.13重量％の下記構造式で表される化合物を得た。これを、「化合物Ｇ-１」とする。
【００５１】
【化２０】
2008231437.tif 000021
【００５２】
＜合成例２＞
合成例１に記載の(b2)1,3,5,7-テトラメチルシクロテトラシロキサン 27ｇに代えて、(b2)テトラメチルジシロキサン 25ｇを使用したこと以外は、合成例１と同様にして、25℃での粘度が３Pa・s、水素含有量 0.033重量％の下記構造式で表される化合物を得た。これを、「化合物Ｇ-２」とする。
【００５３】
【化２１】
2008231437.tif 000022
【００５４】
＜合成例３＞
合成例１に記載の(b1)両末端アリル基封鎖ポリオキシプロピレン 100ｇに代えて、(b1)下記構造式：
【００５５】
【化２２】
2008231437.tif 000023
で表される片末端アリル基封鎖ポリオキシエチレン 100ｇを用いたこと、および(b2)1,3,5,7-テトラメチルシクロテトラシロキサンの使用量を 27ｇから 80ｇに変更したこと以外は、合成例１と同様にして、25℃での粘度が 0.35 Pa・s、水素含有量 0.44重量％の下記構造式で表される化合物を得た。これを、「化合物Ｇ-３」とする。
【００５６】
【化２３】
2008231437.tif 000024
【００５７】
［実施例１］
(A)1,3,5,7-テトラメチル-1,3,5,7-テトラビニルシクロテトラシロキサン 22重量部、(B)化合物Ｇ-1 100重量部、および(C)塩化白金酸−ビニルシロキサン錯体（白金金属含有量：0.5重量％）２重量部を混合して均一な組成物（(B)成分中のＳiＨ／(A)成分中のビニル基（モル比）＝約 0.5）を調製した。
得られた組成物を 120℃で 10分間加熱して硬化させ、硬度 20（JIS K 6249 デュロメーターＡ硬度計による（以下、同様））の硬化物を得た。この硬化物表面は全く粘着性を示さなかった。
【００５８】
［実施例２］
(A)ＣＨ2=ＣＨ(ＣＨ3)2ＳiＯ0.5単位：6.7モル％、(ＣＨ3)2ＳiＯ単位：63.3モル％、および (C6H5)2ＳiＯ単位：30モル％からなり、25℃での粘度が 0.7 Pa・sであるオルガノポリシロキサン 100重量部、(B)化合物Ｇ-1 43重量部、1-エチニルシクロヘキサノール 0.25重量部、および(C)塩化白金酸−ビニルシロキサン錯体（白金金属含有量：0.5重量％）２重量部を混合して均一な組成物（(B)成分中のＳiＨ／(A)成分中のビニル基（モル比）＝約１）を調製した。
得られた組成物を 120℃で 10分間加熱して硬化させ、硬度 17の硬化物を得た。この硬化物表面は全く粘着性を示さなかった。
【００５９】
［実施例３］
(A)(ＣＨ3)3ＳiＯ0.5単位：10モル％、(ＣＨ3)2ＳiＯ単位：17モル％、(C6H5)2ＳiＯ単位：42モル％、およびＣＨ2=ＣＨ(ＣＨ3)ＳiＯ単位：31モル％からなり、25℃での粘度が 1.5 Pa・sであるオルガノポリシロキサン 100重量部、(B)化合物Ｇ-1 380重量部、および(C)塩化白金酸−ビニルシロキサン錯体（白金金属含有量：0.5重量％）２重量部を混合して均一な組成物（(B)成分中のＳiＨ／(A)成分中のビニル基（モル比）＝約２）を調製した。
得られた組成物を 120℃で 10分間加熱して硬化させ、硬度 30の硬化物を得た。この硬化物表面は全く粘着性を示さなかった。
【００６０】
［実施例４］
(A)1,3,5,7-テトラメチル-1,3,5,7-テトラビニルシクロテトラシロキサン 24重量部、(B1)化合物Ｇ-1 50重量部、(B2)化合物Ｇ-3 50重量部、および(C)塩化白金酸−ビニルシロキサン錯体（白金金属含有量：0.5重量％）２重量部を混合して均一な組成物（(B1)＋(B2)成分中のＳiＨ／(A)成分中のビニル基（モル比）＝約１）を調製した。
得られた組成物を 120℃で 10分間加熱して硬化させ、硬度 80の硬化物を得た。この硬化物表面は全く粘着性を示さなかった。
【００６１】
［実施例５］
(A)1,3,5,7-テトラメチル-1,3,5,7-テトラビニルシクロテトラシロキサン ３重量部、(B)化合物Ｇ-2 100重量部、および(C)塩化白金酸−ビニルシロキサン錯体（白金金属含有量：0.5重量％）２重量部を混合して均一な組成物（(B)成分中のＳiＨ／(A)成分中のビニル基（モル比）＝約１）を調製した。
得られた組成物を120℃で10分間加熱して硬化させ、硬度 15の硬化物を得た。この硬化物表面は全く粘着性を示さなかった。
【００６２】
［比較例１］
(a)上記合成例１に記載の両末端アリル基封鎖ポリオキシプロピレン（平均重合度 90）100ｇ、(B)化合物Ｇ-1 30ｇ、1-エチニルシクロヘキサノール 0.25ｇ、および(C)塩化白金酸−ビニルシロキサン錯体（白金金属含有量：0.5重量％）２重量部を混合して均一な組成物（(B)成分中のＳiＨ／(a)成分中のアリル基（モル比）＝約１）を調製した。
得られた組成物を120℃で10分間加熱して硬化させ、硬度 12の硬化物を得た。この硬化物表面は強い粘着性を示した。